(57)【要約】【課題】本発明では、銅粉末のＣｕに錫粉末のＳｎが拡散するように焼結した際に、銅合金焼結材料の密度の低下を抑制することができる銅合金焼結材料の製造方法を提供する。【解決手段】銅合金焼結材料の製造方法は、黒鉛粉末、錫粉末、硬質粉末、および銅粉末を混合した混合粉末から、焼結合金用成形体を圧粉成形する工程と、前記銅粉末のＣｕに錫粉末のＳｎが拡散するように、前記焼結合金用成形体を焼結する工程と、を含む。硬質粉末を構成する硬質粒子が、Ｍｏ、Ｍｎ、および残部がＦｅと不可避不純物からなる合金またはＭｏ、Ｍｎ、Ｃ、および残部がＦｅと不可避不純物からなる合金であり、混合粉末は、混合粉末の全量に対して、黒鉛粉末を１質量％以下、錫粉末を２〜１５質量％、および硬質粉末を５質量％以上含有している。【選択図】図１
2019123898.tif 000002
【特許請求の範囲】
【請求項１】
黒鉛粉末、錫粉末、硬質粉末、および銅粉末を混合した混合粉末から、焼結合金用成形体を圧粉成形する工程と、
前記銅粉末のＣｕに錫粉末のＳｎが拡散するように、前記焼結合金用成形体を焼結する工程と、を含み、
前記硬質粉末を構成する硬質粒子が、Ｍｏ、Ｍｎ、および残部がＦｅと不可避不純物からなる合金またはＭｏ、Ｍｎ、Ｃ、および残部がＦｅと不可避不純物からなる合金であり、
前記混合粉末は、前記混合粉末の全量に対して、前記黒鉛粉末を１質量％以下、前記錫粉末を２〜１５質量％、および前記硬質粉末を５質量％以上含有していることを特徴とする銅合金焼結材料の製造方法。
【発明の詳細な説明】
【技術分野】
【０００１】
本発明は、銅合金焼結材料の製造方法に関する。
【背景技術】
【０００２】
例えば、エンジンバルブのバルブシート等には、銅粉末等を焼結した焼結材料が適用される場合がある。たとえば、このような焼結材料の製造方法として、特許文献１には、銅合金を基地とした銅合金焼結材料の製造方法が開示されている。この製造方法では、銅粉末と、錫、鉄、およびマンガン等の元素の２以上の合金粉末と、黒鉛または二硫化モリブデン等の固体潤滑材となる粉末と、を混合した混合粉末を作製し、これを圧粉成形後、焼結している。
【先行技術文献】
【特許文献】
【０００３】
【特許文献１】特開２０１６−７８０２２号公報
【発明の概要】
【発明が解決しようとする課題】
【０００４】
しかしながら、特許文献１に開示された製造方法では、混合粉末に対して、銅粉末のＣｕにＳｎが拡散するように焼結した場合、ＳｎがＣｕに拡散する前に、その一部のＳｎが蒸発してしまい、銅合金焼結材料に気孔が生じてしまうことがあった。
【０００５】
本発明は上記点に鑑みてなされたものであり、本発明では、銅粉末のＣｕに錫粉末のＳｎが拡散するように焼結した際に、銅合金焼結材料の密度の低下を抑制することができる銅合金焼結材料の製造方法を提供する。
【課題を解決するための手段】
【０００６】
上記課題を解決するために、本発明は、黒鉛粉末、錫粉末、硬質粉末、および銅粉末を混合した混合粉末から、焼結合金用成形体を圧粉成形する工程と、前記銅粉末のＣｕに錫粉末のＳｎが拡散するように、前記焼結合金用成形体を焼結する工程と、を含み、前記硬質粉末を構成する硬質粒子が、Ｍｏ、Ｍｎ、および残部がＦｅと不可避不純物からなる合金またはＭｏ、Ｍｎ、Ｃ、および残部がＦｅと不可避不純物からなる合金であり、前記混合粉末は、前記混合粉末の全量に対して、前記黒鉛粉末を１質量％以下、前記錫粉末を２〜１５質量％、および前記硬質粉末を５質量％以上含有していることを特徴とする。
【発明の効果】
【０００７】
本発明によれば、硬質粒子として、Ｍｏ、Ｍｎ、および残部がＦｅと不可避不純物からなる合金またはＭｏ、Ｍｎ、Ｃ、および残部がＦｅと不可避不純物からなる合金のものを使用する。また、黒鉛粉末、錫粉末、および硬質粉末の含有量を上述した範囲とする。これにより、ＣｕにＳｎが拡散するように、焼結合金用成形体を焼結する際に、Ｓｎの蒸発を抑制して、焼結合金用成形体の密度を上昇することができる。
【図面の簡単な説明】
【０００８】
【図１】実施例１−１の試験体に係る断面の組織写真である。
【図２】実施例１−２の試験体に係る断面の組織写真である。
【図３】比較例１−１の試験体に係る断面の組織写真である。
【図４】比較例１−３の試験体に係る断面の組織写真である。
【図５】参考例５−１に係る試験体のＥＰＭＡ分析の結果を示した図であり、（ａ）はＣｕの分布を示した図、（ｂ）はＦｅの分布を示した図、（ｃ）はＳｎの分布を示した図である。
【図６】参考例５−２に係る試験体のＥＰＭＡ分析の結果を示した図であり、（ａ）はＣｕの分布を示した図、（ｂ）はＭｏの分布を示した図、（ｃ）はＳｎの分布を示した図である。
【図７】参考例５−３に係る試験体のＥＰＭＡ分析の結果を示した図であり、（ａ）はＣｕの分布を示した図、（ｂ）はＭｎの分布を示した図、（ｃ）はＳｎの分布を示した図である。
【発明を実施するための形態】
【０００９】
以下に、本発明に係る実施形態について説明する。本実施形態の銅合金焼結材料は、混合粉末を圧粉成形して、焼結合金用成形体（圧粉成形体）を成形し、この焼結合金用成形体を焼結したものである。以下に、まず、混合粉末を説明し、次いで銅合金焼結材料の製造方法を説明する。
【００１０】
１．混合粉末について
本実施形態の混合粉末は、黒鉛粉末、錫粉末、硬質粉末、および、銅粉末を含む。混合粉末は、混合粉末の全量に対して、黒鉛粉末を１質量％以下、錫粉末を２〜１５質量％、および硬質粉末を５質量％以上含有している。ここで、混合粉末の全量とは、黒鉛粉末、錫粉末、硬質粉末、および銅粉末の合計量をいう。以下、各粉末について詳細する。
【００１１】
１．１．硬質粉末について
硬質粉末は、硬質粒子からなる粉末であり、言い換えると、硬質粒子の集合物である。硬質粒子は、銅合金焼結材料の銅系基地に対して硬度が高い粒子である。硬質粉末の含有量（混合割合）は、混合粉末の全量に対して５質量％以上である。硬質粉末の含有量が５質量％未満の場合、銅合金焼結材料の密度向上の効果が得難い。なお、硬質粉末の含有量が高すぎると、加工性が低下するため、硬質粉末の含有量は４０質量％以下が好ましい。
【００１２】
本実施形態では、硬質粉末を構成する硬質粒子が、Ｍｏ、Ｍｎ、および残部がＦｅと不可避不純物からなる合金、またはＭｏ、Ｍｎ、Ｃ、および残部がＦｅと不可避不純物からなる合金である。このような硬質粒子の例として、例えば、Ｍｏ：４０質量％、Ｍｎ：６質量％、および残部（５４質量％）がＦｅと不可避不純物からなる硬質粒子、またはＭｏ：４０質量％、Ｍｎ：６質量％、Ｃ：１．５質量％、および残部がＦｅと不可避不純物からなる硬質粒子を挙げることができる。硬質粒子は、例えば、上述した組成を上述した割合に配合した溶湯を準備し、この溶湯を噴霧化するアトマイズ処理で製造することができる。
【００１３】
以下に、硬質粉末（硬質粒子）の成分について詳細する。
【００１４】
＜Ｍｏについて＞
硬質粒子の成分のうちＭｏは、焼結時に炭素粉末のＣとＭｏ炭化物を生成して硬質粒子の硬さ、耐摩耗性を向上させると共に、高温使用環境下において固溶しているＭｏおよびＭｏ炭化物がＭｏ酸化皮膜を形成し、良好なる固体潤滑性を得ることができる。Ｍｏは、たとえば、３０〜５０質量％の範囲で硬質粉末に含有することが好ましい。
【００１５】
＜Ｍｎについて＞
硬質粒子の成分のうちＭｎは、後述する実施例で説明するように、焼結時に、Ｓｎに拡散してＳｎ−Ｍｎとなり、Ｓｎよりも融点が上昇する。その結果、焼結時のＳｎの蒸発を防止することができ、銅合金焼結材料の密度を向上することができる。また、焼結時に硬質粒子から銅合金焼結材料の銅系基地へ効率よく拡散するため、銅合金焼結材料の密度を上昇させることができる。また、硬質粒子と銅系基地との密着性を向上させるのにも有効である。Ｍｎは、たとえば、３〜１０質量％の範囲で硬質粉末に含有することが好ましい。
【００１６】
＜Ｃについて＞
硬質粒子の組成のうちＣは、必要に応じて硬質粒子に添加され、Ｍｏと結合してＭｏ炭化物を形成し、硬質粒子の硬さ、耐摩耗性を向上させるのに有効である。Ｃは、たとえば、１．５質量％以下で硬質粉末に含有することが好ましい。
【００１７】
＜Ｆｅについて＞
硬質粒子の成分のうちＦｅは、硬質粒子の基地であり、上述した組成を含むことを前提に、硬質粒子に残部として含まれる。
【００１８】
１．２．黒鉛粉末について
本実施形態では、黒鉛粉末は、銅合金焼結材料の密度を向上させる。混合粉末の全量に対する黒鉛粉末の含有量は１質量％以下である。後述する実施例から明らかなように、１質量％を超えると、銅合金焼結材料の密度が低下する。
【００１９】
黒鉛粉末は、焼結時に黒鉛粉末のＣが銅系基地および硬質粉末に固溶拡散することができるのであれば、天然黒鉛または人造黒鉛のいずれの黒鉛粒子からなる粉末であってもよく、これらが混合した粉末であってもよい。
【００２０】
１．３．錫粉末について
錫粉末はＳｎおよび不可避不純物からなり、焼結時、銅粉末のＣｕに拡散して、強度を上昇させる。本実施形態では、混合粉末の全量に対して錫粉末の含有量は２〜１５質量％である。含有量が２質量％未満になると、強度上昇が小さくなる。一方、含有量が１５質量％を超えると、相手攻撃性が高まってしまう。
【００２１】
１．４．銅粉末について
銅粉末は、銅合金焼結材料の基地となる。銅粉末は、Ｃｕを主成分とする銅系粒子から構成される。銅粉末は、銅および不可避不純物からなる純銅粉末が好ましいが、圧粉成形時の成形性が阻害さず、上述したＳｎ、またはＭｎ等の拡散が阻害されない範囲で、その他の元素を含有した低合金粉末であってもよい。
【００２２】
２．銅合金焼結材料の製造方法
以下、本実施形態の製造方法を説明する。
【００２３】
＜成形工程＞
本実施形態の製造方法では、まず、成形工程を行う。この工程では、黒鉛粉末、錫粉末、硬質粉末、および銅粉末を混合した混合粉末から、焼結合金用成形体を圧粉成形する。
【００２４】
具体的には、まず、上述した黒鉛粉末、錫粉末、硬質粉末、および銅粉末を準備し、これらを所望の混合割合になるように、混合して混合粉末を得る。次いで、成形型を用いて、得られた混合粉末を所定の成形圧力で圧粉成形し、焼結合金用成形体（圧粉成形体）を形成する。なお、必要に応じて、ステアリン酸亜鉛粉末などの潤滑剤と混合粉末とを混合して、圧粉成形用粉末を調製し、これを圧粉成形してもよい。
【００２５】
＜焼結工程＞
次いで、焼結工程を行う。この工程では、銅粉末のＣｕに錫粉末のＳｎが拡散するように、焼結合金用成形体を焼結する焼結温度としては、７００〜９００℃が好ましい。焼結時間としては、０．５〜２．０時間が好ましい。焼結雰囲気としては、不活性ガス雰囲気などの非酸化性雰囲気であってもよく、非酸化性雰囲気としては、窒素ガス雰囲気、アルゴンガス雰囲気、又は真空雰囲気を挙げることができる。
【００２６】
本実施形態によれば、硬質粒子として、Ｍｏ、Ｍｎ、および残部がＦｅと不可避不純物からなる合金またはＭｏ、Ｍｎ、Ｃ、および残部がＦｅと不可避不純物からなる合金のものを使用する。また、黒鉛粉末、錫粉末、および硬質粉末を上述した範囲とする。これにより、ＣｕにＳｎが拡散するように焼結した際にＳｎの蒸発を抑制して、焼結後の銅合金焼結材料の密度を上昇させることができる。
【００２７】
このようにして、本実施形態の製造方法により、Ｓｎ：２〜１５質量％、Ｍｏ：１〜２０質量％（好ましくは、２〜１６質量％）、Ｍｎ：０．２〜３質量％（好ましくは、０．３〜２．４質量％）、Ｆｅ：２〜３０質量％（好ましくは、３〜２２質量％）、Ｃ：１質量％以下、および残部がＣｕと不可避不純物からなる銅合金焼結材料を得ることができる。このような銅合金焼結材料は、バルブガイドまたはバルブシートに好適に用いることができる。
【実施例】
【００２８】
以下に、本発明に係る実施例を説明する。なお、後述する実施例、比較例、および参考例に係る試験体の組成、並びに、試験体作製に用いた硬質粒子および混合粉末の組成を以下に表示する表１〜表５に示す。
【００２９】
（１）最適な硬質粒子の確認
硬質粒子に含有すべき元素の評価するために以下の実施例１−１〜１−４および比較例１−１〜１−３の試験体を作製した。
【００３０】
＜実施例１−１＞
まず、Ｍｏ：４０質量％、Ｍｎ：６質量％、および残部（５４質量％）がＦｅと不可避不純物（「Ｆｅ−４０Ｍｏ−６Ｍｎ」）からなる硬質粒子の集合物である硬質粉末、錫粉末、および銅粉末を準備した。
【００３１】
次に、準備した硬質粉末、錫粉末、および銅粉末を、硬質粉末：２０質量％、錫粉末：８質量％、銅粉末（残部）：７２質量％からなる含有条件を満たすように、混合して、混合粉末を得た（表１参照）。
【００３２】
次いで、得られた混合粉末と、混合粉末に対して０．８質量％のステアリン酸亜鉛粉末と、を混合して、圧粉成形用粉末を調製した。この圧粉成形用粉末を、成形型を用いて、７８４ＭＰａの成形圧力で圧粉成形し、直径１１ｍｍ、高さ１０ｍｍの焼結合金用成形体（圧粉成形体）を形成した。この圧粉成形体を７８０℃の不活性雰囲気（窒素ガス雰囲気）中で６０分間、焼結し、銅合金焼結材料を形成して、実施例１−１の試験体とした。
【００３３】
得られた試験体の組成は、Ｓｎ：８質量％、Ｆｅ：１１質量％、Ｍｏ：８質量％、Ｍｎ：１．２質量％、および残部（７１．８質量％）がＣｕと不可避不純物（「Ｃｕ−８Ｓｎ−１１Ｆｅ−８Ｍｏ−１．２Ｍｎ」）であった。
【００３４】
＜実施例１−２＞
実施例１−１と同様にして、実施例１−２の試験体を作製した。実施例１−１と相違する点は、表１に示すように、硬質粉末に、Ｍｏ：４０質量％、Ｍｎ：６質量％、Ｃ：１．５質量％、および残部がＦｅと不可避不純物（「Ｆｅ−４０Ｍｏ−６Ｍｎ―１．５Ｃ」）を用いた点である。
【００３５】
＜実施例１−３＞
実施例１−１と同様にして、実施例１−３試験体を作製した。実施例１−１と相違する点は、表１に示すように、Ｆｅ−４０Ｍｏ−６Ｍｎ―１．５Ｃからなる硬質粒子（硬質粉末）を用いた点と、混合粉末全量に対して、硬質粉末の混合割合を１０質量％とした点である。
【００３６】
＜実施例１−４＞
実施例１−１と同様にして、実施例１−４の試験体を作製した。実施例１−１と相違する点は、表１に示すように、混合粉末全量に対して、硬質粉末の混合割合を５質量％とし、黒鉛粉末をさらに添加し、その混合割合を０．０５質量％とした点である。
【００３７】
＜比較例１−１＞
実施例１−１と同様にして、比較例１−１の試験体を作製した。実施例１−１と相違する点は、表１に示すように、Ｍｏ：６２質量％、Ｓｉ：１質量％、および残部がＦｅと不可避不純物（以下、「Ｆｅ−６２Ｍｏ−１Ｓｉ」）からなる硬質粒子（硬質粉末）を用いた点である。
【００３８】
＜比較例１−２＞
実施例１−１と同様にして、比較例１−２の試験体を作製した。実施例１−１と相違する点は、表１に示すように、Ｆｅ−６２Ｍｏ−１Ｓｉからなる硬質粒子（硬質粉末）を用いた点と、混合粉末全量に対して、硬質粉末の混合割合を５質量％とした点である。
【００３９】
＜比較例１−３＞
実施例１−１と同様にして、比較例１−３の試験体を作製した。実施例１−１と相違する点は、表１に示すように混合粉末に硬質粉末を添加しなかった点である。
【００４０】
〔試験体の密度測定について〕
実施例１−１〜１−４および比較例１−１〜１−３に係る試験体の密度を測定した。これらの試験体の重量を秤で測定し、次いで、試験体の寸法から体積を算出して、各試験体の密度を得た。結果を表１に示す。
【００４１】
〔試験体の硬さ試験について〕
実施例１−１〜１−４および比較例１−１〜１−３に係る試験体の硬さを測定荷重０．１ｋｇｆのマイクロビッカース硬度計を用いて測定した。この結果も表１に示す。
【００４２】
〔試験体の組織観察について〕
実施例１−１、実施例１−２、比較例１−１、および比較例１−３の試験体の組織を顕微鏡で観察した。この結果を図１〜図４に示す。図１〜図４は、それぞれ実施例１−１、実施例１−２、比較例１−１、および比較例１−３の試験体に係る断面の組織写真である。
【００４３】
【表１】
2019123898.tif 000003
【００４４】
（結果１および考察１）
硬質粒子を含んでいない比較例１−３と比較して、硬質粒子の種類としてＦｅ−６２Ｍｏ−１Ｓｉを用いた比較例１−１、１−２では、試験体の密度および硬さは大きかった。しかし、比較例１−１、１−２よりも、硬質粒子の種類としてＦｅ−４０Ｍｏ−６Ｍｎを用いた実施例１−１、１−４、およびＦｅ−４０Ｍｏ−６Ｍｎ―１．５Ｃを用いた実施例１−２、１−３では、試験体の密度および硬さが大きかった。
【００４５】
詳細には、硬質粉末の混合割合が２０質量％の場合、実施例１−１および実施例１−２では、試験体の密度および硬さは、比較例１−１のものよりも大きかった。混合粉末に対する混合割合が５質量％の場合も、実施例１−４では、試験体の密度および硬さは、比較例１−２のものが大きかった。
【００４６】
実施例１−１（図１参照）および実施例１−２（図２参照）に係る試験体の組織には、比較例１−１（図３参照）、比較例１−３（図４参照）のものに比べて気孔が少なかった。これは、比較例１−１、比較例１−３の場合、ＣｕにＳｎが固溶するように焼結した際に、Ｓｎが蒸発したことが原因と考えられる。
【００４７】
以上のことから、硬質粒子の種類としては、Ｍｏ、Ｍｎ、および残部がＦｅと不可避不純物（以下「Ｆｅ−Ｍｏ−Ｍｎ」）からなる合金またはＭｏ、Ｍｎ、Ｃ、および残部がＦｅと不可避不純物（以下「Ｆｅ−Ｍｏ−Ｍｎ−Ｃ」）からなる合金が好ましい。
【００４８】
（２）硬質粒子の適正混合割合の確認
上述したように、好適な硬質粒子として、選択されたＦｅ−Ｍｏ−Ｍｎ硬質粒子（合金）およびＦｅ−Ｍｏ−Ｍｎ−Ｃ硬質粒子（合金）のうち、Ｆｅ−Ｍｏ−Ｍｎ硬質粒子を用いて、混合粉末全量に対する硬質粒子の混合割合を以下に検討した。
【００４９】
＜実施例２−１＞
実施例１−１と同様にして、実施例２−１の試験体を作製した。実施例１−１と相違する点は、混合粉末全量に対して、硬質粉末の混合割合を５質量％とし、黒鉛粉末をさらに添加し、その混合割合を０．０５質量％にした点である。なお、実施例２−１は実施例１−４に相当する。
【００５０】
＜実施例２−２〜２−４＞
実施例２−１と同様にして、表２に示すように実施例２−２〜２−４に係る試験体を作製した。
実施例２−２が実施例２−１と相違する点は、混合粉末全量に対して、硬質粉末の混合割合が１０質量％とし、黒鉛粉末を含まない点である。
実施例２−３が実施例２−１と相違する点は、混合粉末全量に対して、硬質粉末の混合割合が２０質量％とし、黒鉛粉末を含まない点である。
実施例２−４が実施例２−１と相違する点は、混合粉末全量に対して、硬質粉末の混合割合が４０質量％とし、黒鉛粉末の混合割合が０．４０質量％である点である。
【００５１】
＜比較例２−１＞
実施例２−１と同様にして、表２に示すように比較例２−１に係る試験体を作製した。比較例２−１が実施例２−１と相違する点は、硬質粉末および黒鉛粉末を含まない点である。なお、比較例２−１は比較例１−３に相当する。
【００５２】
実施例２−１〜２−４および比較例２−１の試験体について、上述した密度測定および硬さ試験を行なった。結果を表２に示す。
【００５３】
【表２】
2019123898.tif 000004
【００５４】
（結果２および考察２）
実施例２−１〜２−４では、混合粉末に５質量％以上の硬質粉末が含まれているので、比較例２−１に比べて、試験体の密度および硬さが大きかった。よって、５質量％以上の硬質粉末を含有することにより、試験体の密度上昇および硬度向上の効果が十分に発揮されることがわかる。
【００５５】
（３）黒鉛粉末の適正混合割合の確認
Ｆｅ−Ｍｏ−Ｍｎ硬質粒子を用いて、混合粉末に対する黒鉛粉末の混合割合を検討した。
【００５６】
＜実施例３−１＞
実施例１−１と同様にして、実施例３−１に係る試験体を作製した。実施例３−１が実施例１−１とは相違する点は、黒鉛粉末をさらに添加し、混合粉末全量に対して、その混合割合を、０．２質量％とした点である。
【００５７】
＜実施例３−２、３−３＞
実施例３−１と同様にして、実施例３−２および実施例３−３に係る試験体を作製した。実施例３−２および実施例３−３が、実施例３−１と異なる点は、表３に示すように、混合粉末全量に対して、黒鉛粉末の混合割合を、それぞれ、０．４質量％、および１．０質量％とした点である。
【００５８】
＜比較例３−１＞
実施例３−１と同様にして、比較例３−１に係る試験体を作製した。比較例３−１が、実施例３−１と異なる点は、表３に示すように、混合粉末全量に対して、黒鉛粉末の混合割合を、２．０質量％とした点である。
【００５９】
実施例３−１〜３−３および比較例３−１の試験体について、上述した密度測定および硬さ試験を行なった。結果を表３に示す。
【００６０】
【表３】
2019123898.tif 000005
【００６１】
（結果３および考察３）
実施例３−１〜３−３に対して、比較例３−１では、黒鉛粉末の量が２質量％の場合は、試験体の密度・硬さが小さかった。これは、黒鉛粉末が多過ぎると、焼結時に硬質粒子の一部が溶融し、硬質粒子の硬度が低下したと考えられる。また、硬質粒子が溶融した部分が気孔となることが考えられる。したがって、黒鉛粉末の混合粉末に対する含有量は、１質量％以下が好ましい。
【００６２】
（４）錫粉末の混合割合に対する硬質粒子の効果の確認
以下に、錫粉末に混合割合に対する硬質粒子の効果を評価した。
【００６３】
＜実施例４−１＞
実施例１−１と同様にして、実施例４−１に係る試験体を作製した。
【００６４】
＜実施例４−２＞
実施例４−１と同様にして、実施例４−２に係る試験体を作製した。実施例４−１と相違する点は、表４に示すように、Ｆｅ−４０Ｍｏ−６Ｍｎ―１．５Ｃ硬質粒子を用いた点である。実施例４−２は、実施例１−２の試験体に相当する。
【００６５】
＜実施例４−３＞
実施例４−１と同様にして、実施例４−３に係る試験体を作製した。実施例４−１と相違する点は、表４に示すように、黒鉛粉末をさらに添加して、混合粉末全量に対して、黒鉛粉末の混合割合を０．２質量％にした点である。なお、実施例４−３の試験体は、実施例３−１の試験体に相当する。
【００６６】
＜実施例４−４＞
実施例４−１と同様にして、実施例４−４に係る試験体を作製した。実施例４−１と相違する点は、表４に示すように、混合粉末全量に対する錫粉末の混合割合を１５質量％にし、黒鉛粉末をさらに添加して、混合粉末全量に対して、黒鉛粉末の混合割合を０．２質量％にした点である。
【００６７】
＜実施例４−５＞
実施例４−１と同様にして、実施例４−５に係る試験体を作製した。実施例４−１と相違する点は、表４に示すように、混合粉末全量に対して、硬質粉末の混合割合を１０質量％とし、さらに黒鉛粉末を添加し、その混合割合を０．１質量％とした点である。
【００６８】
＜実施例４−６＞
実施例４−１と同様にして、実施例４−６に係る試験体を作製した。実施例４−１と相違する点は、表４に示すように、混合粉末全量に対して、硬質粉末の混合割合を１０質量％とし、さらに黒鉛粉末を添加し、混合粉末全量に対して、その混合割合を０．２質量％とした点である。
【００６９】
＜比較例４−１〜４−３＞
実施例４−１と同様にして、比較例４−１〜４−３に係る試験体を作製した。実施例４−１と相違する点は、表４に示すように、硬質粉末および黒鉛粉末を含まない点と、錫粉末の混合割合をそれぞれ、４質量％、８質量％および１５質量％とした点である。なお、比較例４−２は、比較例１−３に相当する。
【００７０】
実施例４−１〜４−６および比較例４−１〜４−３の試験体について、上述した密度測定および硬さ試験を行なった。結果を表４に示す。
【００７１】
【表４】
2019123898.tif 000006
【００７２】
（結果４および考察４）
比較例４−１〜４−３では、錫粉末の混合割合が増加するに従って、試験体の密度および硬さが低下していることがわかる。これは、Ｓｎを添加しすぎると、焼結時、Ｓｎの蒸発が起因して、密度が低下するからであると考えられる。それに対して、実施例４−３および実施例４−４の如く、硬質粉末を添加すると、錫粉末の混合割合が増加しても、試験体の密度および硬さは上昇している。
【００７３】
さらに、比較例４−２は、錫粉末の添加量が８質量％であり、実施例４−１〜４−３および４−５、４−６も、錫粉末の添加量が８質量％であるが、実施例４−１〜４−３および４−５、４−６は、比較例４−２とは異なり硬質粉末を含んでいる。したがって、得られた焼結材料の硬さは、比較例４−２のものに比べて高い。本来ならば、硬質粉末を含むことにより、成形体の成形性が低下するため、実施例４−１〜４−３および４−５、４−６の試験体の密度は、比較例４−２のもよりも低くなるとも考えられる。しかしながら、実際には、表４に示すように、実施例４−１〜４−３および４−５、４−６の試験体の密度は、比較例４−２よりも高い。さらに、実施例４−４と比較例４−３とを対比しても、同様のことがいえる。これらの結果から、実施例４−１〜４−６では、硬質粒子の添加により、錫の蒸発が抑制されたと考えられる。
【００７４】
（５）硬質粒子に含まれる有効な元素の確認
上述のように、硬質粒子を混合粉末に添加すると試験体の密度が上昇することが認められたため、密度上昇に対する硬質粒子の成分について検討した。
【００７５】
＜参考例５−１〜５−３＞
実施例１−１と同様にして、参考例５−１〜５−３の試験体を作製した。参考例５−１〜５−３が実施例１−１とは相違する点は、硬質粉末の代わりに、硬質粉末（硬質粒子）を構成する成分（Ｆｅ、Ｍｏ、Ｍｎ）を添加した点である。具体的には、表５に示すように、硬質粉末を添加せずに、混合粉末全量に対して１０質量％の鉄粉、モリブデン粉、およびマンガン粉をそれぞれ参考例５−１〜５−３の混合粉末に添加した点である。
【００７６】
＜参考比較例５−１＞
参考例５−１と同様にして、参考比較例５−１の試験体を作製した。参考例５−１と相違する点は、鉄粉を添加しなかった点である。なお、比較例５−１は比較例１−３に相当する。
【００７７】
＜試験体の元素濃度分析＞
参考例５−１〜５−３の試験体について、電子プローブマイクロアナライザー（ＥＰＭＡ）により元素分析を行なった。この結果を図５〜７に示す。図５〜７はそれぞれ参考例５−１〜５−３の焼結体元素濃度分析（ＥＰＭＡ面分析）の結果を示す。図５〜７中、（ａ）はＣｕの分布を、（ｃ）はＳｎの分布を示す。また、図５（ｂ）、図６（ｂ）、および図７（ｂ）は、それぞれ、Ｆｅ、Ｍｏ、およびＭｎの分布を示す。
【００７８】
さらに、参考例５−１〜５−３および参考比較例５−１について上述した密度測定および硬さ試験を行なった。結果を表５に示す。
【００７９】
【表５】
2019123898.tif 000007
【００８０】
（結果５および考察５）
図５〜７からわかるように、参考例５−１（図５）および参考例５−２（図６）では、Ｆｅ、Ｍｎの濃度の高い箇所では、Ｓｎがほとんどなく、これらは、ほとんど合金化していないと言える。それに対して、参考例５−３（図７）では、Ｃｕ、ＭｎにＳｎが均一に拡散していることがわかる。この結果より、ＦｅおよびＭｏと比較して、ＭｎはＣｕおよびＳｎに拡散しやすいことがいえる。なお、付言すると、２元系状態図（不図示）から、ＦｅおよびＭｏはＣｕに拡散し難いことが知られている。
【００８１】
表５からわかるように、参考比較例５−１と比較して、参考例５−３の如く、混合粉末にマンガン粉に添加された場合は、密度・硬さが上昇した。
【００８２】
以上の結果から、硬質粉末として、Ｆｅ−Ｍｏ−Ｍｎ硬質粒子またはＦｅ−Ｍｏ−Ｍｎ−Ｃ硬質粒子を用いた場合、ＦｅおよびＭｏと比較して、周囲に存在する錫粉末にＭｎが多く拡散して、固溶する。このようなＳｎ−ＭｎはＳｎよりも融点が高い。よって、焼結時のＳｎの蒸発が抑制されたため、試験体の密度が上昇したと考えられる。
【００８３】
以上、本発明の一実施形態について詳述したが、本発明は、前記の実施形態に限定されるものではなく、特許請求の範囲に記載された本発明の精神を逸脱しない範囲で、種々の設計変更を行うことができるものである。
【図１】
2019123898.tif 000008
【図２】
2019123898.tif 000009
【図３】
2019123898.tif 000010
【図４】
2019123898.tif 000011
【図５】
2019123898.tif 000012
【図６】
2019123898.tif 000013
【図７】
2019123898.tif 000014